(57)【要約】      （修正有）【課題】打設後あるいは型枠撤去後のコンクリート面を養生するためのコンクリート養生シートであって、コンクリートの硬化に必要な水分は保持しつつ、コンクリートから発生するガスを放出することができるコンクリート用養生シートを提供する。【解決手段】コンクリートの養生時に用いられ、コンクリートの表面を被覆するシートであって、透水性及び透気性を有する基材層２と、該基材層の片側の面に設けられた粘着層３を有し、該シートの水蒸気透過度が１００ｇ／ｍ２・ｄａｙ以下であることを特徴とするコンクリート養生シートである。【選択図】図１
2019051672.tif 000002
【特許請求の範囲】
【請求項１】
コンクリートの養生時に用いられ、コンクリートの表面を被覆するシートであって、透水性及び透気性を有する基材層と、該基材層の片側の面に設けられた粘着層を有し、該シートの水蒸気透過度が１００ｇ／ｍ２・ｄａｙ以下であることを特徴とするコンクリート養生シート。
【請求項２】
前記粘着層は、粘着性を有するプラスチックシートまたは粘着性を有する発泡プラスチックシートであることを特徴とする請求項１に記載のコンクリート養生シート。
【請求項３】
前記基材層には、前記粘着層と接する面に、プライマー処理が施されていることを特徴とする請求項１または２に記載のコンクリート養生シート。
【請求項４】
前記基材層と前記粘着層との間に、接着剤層を有することを特徴とする請求項１〜３のいずれか１項に記載のコンクリート養生シート。
【発明の詳細な説明】
【技術分野】
【０００１】
本発明は、コンクリート打設後にコンクリート表面の乾燥や温度変化を防ぎ、コンクリートの硬化不良を防止するために用いるコンクリート養生シートに関する。
【背景技術】
【０００２】
一般的なコンクリートは、ポルトランドセメントに、砂、砂利等の骨材と、減水剤等の混和剤と水とを混合したものであり、水和硬化反応によって固化して所定の強度を発揮するものである。コンクリートの硬化には、水分と温度と時間が必要であり、打設後の乾燥が激しい場合や、極端な低温や高温においては、硬化不良を生じて十分な強度が得られない場合がある。
【０００３】
そこで従来は、コンクリート打設面の乾燥を防ぐために定期的に散水を行ったり、直射日光や夜間の凍結を防ぐために板で覆ったりしていた。しかしこのような方法は手間がかかるばかりでなく、品質のばらつきを招き易く、好ましいものではなかった。
【０００４】
一方、コンクリートの型枠に接する面については、型枠が存在する限りにおいては乾燥や温度に関してあまり心配はいらないが、工期の制約や型枠の使用効率等の観点から、コンクリートの硬化が充分に進んでいない状態で型枠が外されることもあり、その場合には、乾燥や温度の影響によるコンクリートの養生不足が生じる危険性があった。
【０００５】
コンクリートの品質を高め、特に構造材として所要の強度及び耐久性を与えるためには、コンクリートの施工時に十分な養生を行うことが必要である。コンクリートの養生とは、コンクリートが十分に硬化し、所定の強度が付与されるように行うものであって、コンクリートに含まれるセメントの水和に適した温度を保ち、そのセメントの水和反応に必要な水分が不足しないように湿潤状態を保つことが望ましい。
【０００６】
コンクリートを養生せず、単に放置すれば、直射日光や風等によって表面が乾燥し十分なセメントの水和反応が行われず、また、夏日が続く夏季等の高温によってひび割れが進み、更には凍結も起こり得る冬季等の低温によってセメントの水和反応が緩慢となり充分な強度発現に至らないといった問題が生じることがある。
【０００７】
特許文献１に記載された水和硬化体用養生シートは、型枠の表面状態によってコンクリート打設面が左右され、仕上がり状態が必ずしも良くない点に着目して提案されたものである。特許文献１に記載された養生シートは、予め型枠の表面に貼着して使用するものであり、透湿性を有し、コンクリート面に均一な表面状態を付与することができるものである。また、養生シートの表面に凹凸模様を形成することにより、コンクリート面に凹凸模様を付与することもできるものである。
【０００８】
特許文献１に記載された養生シートは、型枠の表面に貼着して使用するものであり、コンクリート打設面の良好な仕上がりを主眼としているため、既に述べた通り、型枠の早期撤去による養生不足の問題には対応することができないばかりか、型枠自体が高価なものとなるため、型枠の使用効率の面からは、より早期に撤去して再使用したいという要望があり、コンクリートの養生という観点からは、相入れないものがあった。
【０００９】
特許文献２に記載されたコンクリート養生用粘着テープは、型枠を撤去した後のコンクリート面に貼り付けて使用する養生用粘着テープである。特許文献２に記載されたコンクリート養生用粘着テープは、請求項１に記載の通り、コンクリートの養生時に用いられ、
コンクリートの表面を覆蓋する粘着テープであって、少なくとも、透水性ではない基材層と、前記基材層の一の面に設けられた粘着剤層とからなり、その粘着剤層が、前記コンクリートの表面と接して、前記コンクリートと前記基材層とを接着させるものであり、前記基材層の、引裂強さＴＲと厚さｔとの積で求められる最大荷重Ｆが、５乃至４０Ｎであることを特徴とするコンクリート養生用粘着テープである。
【００１０】
特許文献２に記載されたコンクリート養生用粘着テープは、基材層が透水性を有しないものであるため、コンクリートが硬化する時に必然的に発生する気泡を外部に放出することができず、膨れを生じる恐れがある。膨れを生じると粘着テープとコンクリート面の接触が不均一となるため、コンクリートの仕上がり面が不均一となり、外観的に好ましくないものである。
【先行技術文献】
【特許文献】
【００１１】
【特許文献１】特開平１０−２８０６８８号公報
【特許文献２】特許第５６８３５０４号公報
【発明の概要】
【発明が解決しようとする課題】
【００１２】
本発明の解決しようとする課題は、打設後あるいは型枠撤去後のコンクリート面を養生するためのコンクリート養生シートであって、コンクリートの硬化に必要な水分は保持しつつ、コンクリートから発生するガスを放出することができるコンクリート用養生シートを提案するものである。
【課題を解決するための手段】
【００１３】
上記の課題を解決するための手段として、請求項１に記載の発明は、コンクリートの養生時に用いられ、コンクリートの表面を被覆するシートであって、透水性及び透気性を有する基材層と、該基材層の片側の面に設けられた粘着層を有し、該シートの水蒸気透過度が１００ｇ／ｍ２・ｄａｙ以下であることを特徴とするコンクリート養生シートである。
【００１４】
本発明に係るコンクリート養生シートは、粘着層面をコンクリート打設面に向けて、コンクリート打設面を被覆して用いるものであり、水蒸気透過度が１００ｇ／ｍ２・ｄａｙ以下であり、ある程度気体を透過するため、完全硬化前のコンクリート面に被覆しても発生するガスによって膨れを生じることが少ない。
【００１５】
また、請求項２に記載の発明は、前記粘着層が、粘着性を有するプラスチックシートまたは粘着性を有する発泡プラスチックシートであることを特徴とする請求項１に記載のコンクリート養生シートである。
【００１６】
また、請求項３に記載の発明は、前記基材層には、前記粘着層と接する面に、プライマー処理が施されていることを特徴とする請求項１または２に記載のコンクリート養生シートである。
【００１７】
また、請求項４に記載の発明は、前記基材層と前記粘着層との間に、接着剤層を有することを特徴とする請求項１〜３のいずれか１項に記載のコンクリート養生シートである。
【発明の効果】
【００１８】
本発明に係るコンクリート養生シートは、透水性及び透気性を有する基材層と、該基材層の片側の面に設けられた粘着層を有するので、型枠を外したコンクリート打設面に粘着層面を押し当てることにより、コンクリート打設面を被覆してコンクリートの養生を促す
コンクリート養生シートとして機能する。
【００１９】
シートの水蒸気透過度が１００ｇ／ｍ２・ｄａｙ以下であるため、水分の揮散を防止しながら、未硬化のコンクリートから発生するガスを透過させることができ、膨れの発生を防止することができる。
【００２０】
請求項２に記載の発明のように、粘着層が、粘着性を有するプラスチックシートまたは粘着性を有する発泡プラスチックシートである場合には、コーティングによらず、接着等の手段により、容易に生産することが可能となる。
【００２１】
粘着層として発泡粘着層または発泡プラスチックシートを用いた場合には、粘着層が断熱効果を発揮するため、コンクリートが極端な高温や低温の悪影響を受けるのを防ぐ効果がある。
【００２２】
請求項３に記載の発明のように、基材層の粘着層と接する面に、プライマー処理が施されている場合には、基材層と粘着層の接着性が良好となり、養生シートをコンクリート面から剥離する際に、層間が剥離して粘着剤残りが生じるようなことを防ぐ効果がある。
【００２３】
請求項４に記載の発明のように、基材層と粘着層との間に、接着剤層を有する場合も同様に、基材層と粘着層の接着性が良好となり、養生シートをコンクリート面から剥離する際に、層間が剥離して粘着剤残りが生じるようなことを防ぐ効果がある。
【図面の簡単な説明】
【００２４】
【図１】図１は、本発明に係るコンクリート養生シートの最も基本的な層構成を示した断面模式図である。
【図２】図２は、本発明に係るコンクリート養生シートの使用方法を示した断面模式説明図である。
【図３】図３は、本発明に係るコンクリート養生シートの一実施態様における層構成を示した断面模式図である。
【発明を実施するための形態】
【００２５】
以下、図面を参照しながら本発明に係るコンクリート養生シートについて説明する。図１は、本発明に係るコンクリート養生シートの最も基本的な層構成を示した断面模式図である。また図２は、本発明に係るコンクリート養生シートの使用方法を示した断面模式説明図である。
【００２６】
本発明に係るコンクリート養生シートは、コンクリート打設後に型枠を撤去した完全硬化前のコンクリート打設面に貼付して、コンクリートの乾燥を防ぎ、温度の影響を緩和することにより、コンクリートの硬化を完遂させる目的で使用するコンクリート養生シートである。
【００２７】
本発明に係るコンクリート養生シート１は、透水性及び透気性を有する基材層２と、基材層２の片側の面に設けられた粘着層３を有し、シートの水蒸気透過度が１００ｇ／ｍ２・ｄａｙ以下であることを特徴とする。
【００２８】
養生シート１は、図２に示したように、完全硬化前のコンクリート打設面１０に粘着層３によって貼着して使用される。本発明に係るコンクリート養生シート１は、水蒸気透過
度が１００ｇ／ｍ２・ｄａｙ以下であるため、水蒸気や空気等の気体を透過する性質がある。このため硬化の過程でコンクリートから生じるガスを逃がす働きがある。一方、水蒸気透過度が１００ｇ／ｍ２・ｄａｙ以下であるため、本来の目的であるコンクリートの乾燥防止性能については、何ら問題はない。
【００２９】
基材層２としては、透水性及び透気性を有する材質である必要から、例えば植物性または動物性の天然繊維、各種合成繊維、ガラス繊維等の無機繊維、等からなる織布、不織布、紙等の繊維質シートが好適に使用可能である。
【００３０】
基材層２の厚さには特に制限はないが、強度や折曲げ性、施工時及び剥離時の取扱い性、コスト等を考慮すると、例えば紙であれば、坪量５０〜１５０ｇ／ｍ２程度の範囲から選択することが好ましい。
【００３１】
本発明に係るコンクリート養生シートを構成する粘着層３としては、基材層２に粘着剤を塗工して粘着層３を形成する場合と、基材層２に粘着性のシート状物を貼り合せて形成する場合とがある。
【００３２】
前者の塗工タイプの粘着層としては、アクリル樹脂系、ウレタン樹脂系、シリコーン樹脂系、ゴム系等の粘着剤を用いることができる。これらの粘着剤は、基材２の表面にナイフコーター等のコーティング方法によって塗工、乾燥することで、粘着層３を形成することができる。
【００３３】
後者のシート状の粘着層としては、ポリウレタン樹脂系、ポリオレフィン樹脂系、ポリ塩化ビニル樹脂系、シリコーン樹脂系、等の各種粘着シートや、これらを発泡させた発泡粘着シートを用いて、基材層２と貼り合せて使用する。
【００３４】
いずれの場合であっても、粘着層３を設ける前に、基材層２の表面にプライマー処理を施して、基材層と粘着層の接着性を高めることができる。プライマー処理層としては、エポキシ樹脂系、ウレタン樹脂系、カルボキシル基を有するビニル共重合体、アクリル共重合体等を用いることができる。
【００３５】
図３は、本発明に係るコンクリート養生シートの一実施態様における層構成を示した断面模式図である。この例では、基材層２の表面側にプライマー処理層４が施されており、接着剤層５を介して粘着層３が貼り合わされており、さらに粘着層３の表面には離型紙７が貼り合わされている。また基材層２の裏面には、背面処理層６が形成されている。背面処理層６は、フッ素樹脂系、長鎖アルキル系、シリコーン樹脂系等の剥離処理剤層である。以下実施例に基づいて、本発明に係るコンクリート養生シートについて具体的に説明する。
【実施例】
【００３６】
＜実施例１＞
基材層として坪量４０ｇ／ｍ２のポリエチレンテレフタレート不織布を使用し、この基材層にアクリル系プライマーを塗布した後に、粘着層として厚さ１００μｍの高密度ポリエチレン樹脂発泡シート（積水化成品工業社製、ピセールシート）と貼り合わせた。基材層の背面には、長鎖アルキル系の背面処理剤０．２μｍ塗布し、コンクリート養生シートを得た。
【００３７】
＜実施例２＞
粘着層として粘着剤（アイカ工業社製、アイカアイトロンＺ−５８５ＶＢ）を、乾燥後の厚さが３０μｍになるように塗布した以外は、実施例１と同様にしてコンクリート養生シートを得た。
【００３８】
＜比較例１＞
坪量９０ｇ／ｍ２の難燃性裏打紙の表面に、アクリル樹脂系の発泡性樹脂組成物を乾燥後の塗布量が１５０ｇ／ｍ２となるようにナイフコーターによって塗工し、１００℃にて１８０秒乾燥後、１５０℃にて５０秒加熱して発泡させ、コンクリート養生シートを作成した。
【００３９】
＜比較例２＞
厚さ１５μｍのナイロンフィルム（東洋紡社製、ハーデンＮ１１００）をコンクリート養生シートとして用いた。
【００４０】
＜水蒸気透過度の評価＞
ＪＩＳ  Ｋ７１２９に準拠し、水蒸気透過度測定機（モコン社製  ＰＥＲＭＡＴＯＲＡＮ３／３３）を用いて、温度４０℃、湿度９０％ＲＨの条件で測定した。
【００４１】
＜コンクリート養生効果の評価＞
打設後、固化し型枠を外されたコンクリート体にそれぞれのコンクリート養生シートを貼付してコンクリート体の養生を行った。養生は１ヶ月行い、その後、テストハンマーによるコンクリートの硬化測定及び、コンクリートの水分量を測定した。
【００４２】
以上の結果を表１に示す。
【００４３】
【表１】
2019051672.tif 000003
【００４４】
表１の結果より、本発明に係るコンクリート養生シートの有効性が確認できる。
【符号の説明】
【００４５】
１・・・コンクリート養生シート
２・・・基材層
３・・・粘着層
４・・・プライマー処理層
５・・・接着剤層
６・・・背面処理層
７・・・離型紙
１０・・・コンクリート打設面
【図１】
2019051672.tif 000004
【図２】
2019051672.tif 000005
【図３】
2019051672.tif 000006